(57)【要約】【課題】光記録ディスク（ＣＤ−ＲＷ，ＤＶＤ−ＲＡＭ）などの光記録媒体のＡｇ合金反射層およびこのＡｇ合金反射層を形成するための銀合金スパッタリングターゲットを提供する。【解決手段】Ｃｕ：０．０５〜２．０質量％、Ｉｎ：０．０５〜２．０質量％、Ａｌ：０．０１〜１．０質量％を含有し、残部がＡｇおよび不可避不純物からなる組成の銀合金からなる光記録媒体の反射膜形成用銀合金スパッタリングターゲットおよびこのターゲットをスパッタリングすることにより形成された経時変化の少ない光記録媒体の反射膜。【選択図】        なし【特許請求の範囲】
【請求項１】
Ｃｕ：０．０５〜２．０質量％、Ｉｎ：０．０５〜２．０質量％、Ａｌ：０．０１〜１．０質量％を含有し、残部がＡｇおよび不可避不純物からなる組成の銀合金からなることを特徴とする光記録媒体の反射膜形成用銀合金スパッタリングターゲット。
【請求項２】
請求項１記載のターゲットをスパッタリングすることにより形成された経時変化の少ない光記録媒体の反射膜。
【発明の詳細な説明】
【技術分野】
【０００１】
この発明は、半導体レーザーなどのレーザービームを用いて音声、映像、文字などの情報信号を再生あるいは記録・再生・消去を行う光記録ディスク（ＣＤ−ＲＷ，ＤＶＤ−ＲＡＭ）などの光記録媒体の構成層である半透明反射膜または反射膜(以下、両者を含めて反射膜と呼ぶ)をスパッタリング法にて形成するための銀合金スパッタリングターゲットに関するものである。
【背景技術】
【０００２】
従来、ＣＤ−Ｒ，ＣＤ−ＲＷ，ＤＶＤ−Ｒ，ＤＶＤ−ＲＷ，ＤＶＤ−ＲＡＭなどの光記録媒体の反射膜としてＡｇまたはＡｇ合金反射膜が使用されており、このＡｇまたはＡｇ合金反射膜は４００〜８３０ｎｍの幅広い波長域での反射率が高く、特に他の金属の反射膜にくらべて、ＣＤおよびＤＶＤにおいて使用されている波長：７８０ｎｍおよび６５０ｎｍのレーザー光に対する反射率が優れているところから広く使用されている。
【０００３】
前記従来のＡｇ合金反射膜として、Ｉｎ：０．１〜２０原子％を含有し、残部がＡｇおよび不可避不純物からなる組成の銀合金からなる光記録媒体の反射膜形成用銀合金スパッタリングターゲットおよびそのターゲットを用いて形成した反射膜が知られている（特許文献１参照）。
さらに、前記従来のＡｇ合金反射膜として、ＡｇｘＺｎｙ（０．８５＜ｘ＜０．９９９９、０．０００１＜ｙ＜０．１５）によって定義されるＡｇ合金反射膜、ＡｇｘＡｌｚ（０．９５＜ｘ＜０．９９９９、０．０００１＜ｚ＜０．０５）によって定義されるＡｇ合金反射膜、ＡｇｘＺｎｙＡｌｚ（０．８０＜ｘ＜０．９９８、０．００１＜ｙ＜０．１５、０．００１＜ｚ＜０．０５）によって定義されるＡｇ合金反射膜、ＡｇｘＭｎｔ（０．９２５＜ｘ＜０．９９９９、０．０００１＜ｔ＜０．０７５）によって定義されるＡｇ合金反射膜、ＡｇｘＧｅｑ（０．９７＜ｘ＜０．９９９９、０．０００１＜ｚ＜０．０３）によって定義されるＡｇ合金反射膜、ＡｇｘＣｕｐＭｎｔ（０．８２５＜ｘ＜０．９９９８、０．０００１＜ｐ＜０．１０、０．０００１＜ｔ＜０．０７５）によって定義されるＡｇ合金反射膜などが提案されている（特許文献２参照）。
【特許文献１】特開平１０−１４３９１７号公報
【特許文献２】特開２００２−１１７５８７号公報
【発明の開示】
【発明が解決しようとする課題】
【０００４】
しかし、光記録媒体の中でも記録層に相変化記録材料を用い、繰り返し記録・再生・消去を行う光記録媒体においては、記録・再生・消去の繰り返し回数が増大するにつれて、従来のＡｇまたはＡｇ合金反射膜は反射率が低下し、長期に亘る十分な記録再生耐性が得られなかった。
この原因として従来のＡｇまたはＡｇ合金反射膜は、腐食しやすいこと（すなわち、耐食性が十分でないこと）、光記録媒体に繰り返し記録・再生・消去を行うと、レーザー光の照射によりＡｇ反射膜の加熱冷却が繰り返され、それによってＡｇ反射膜が再結晶化し、結晶粒が粗大化するためにエラーの増大は避けられないこと、などを突き止めたのである。
【課題を解決するための手段】
【０００５】
そこで本発明者らは、従来のＡｇ合金反射膜がかかえるこれら問題点を解決することのできるＡｇ合金反射膜を得るべく研究を行なっていたところ、
（イ）Ａｇ−Ｃｕ−Ｉｎ−Ａｌ系のＡｇ合金からなるターゲットを作製し、このターゲットを用いてスパッタリングすることにより得られたＡｇ合金反射膜は、光記録媒体に繰り返し記録・再生・消去を行うためのレーザー光を頻繁に照射しても、Ａｇ反射膜の加熱冷却が繰り返されることによるＡｇ反射膜の再結晶化が一層少なく、したがって、レーザー光の頻繁な照射によるＡｇ反射膜の結晶粒の粗大化が原因となるエラーを極めて少なくすることができる、
（ロ）前記ターゲットを構成するＡｇ−Ｃｕ−Ｉｎ−Ａｌ系のＡｇ合金の内でもＣｕ：０．０５〜２．０質量％、Ｉｎ：０．０５〜２．０質量％、Ａｌ：０．０１〜１．０質量％を含有し、残部がＡｇおよび不可避不純物からなる成分組成のＡｇ合金が好ましい、という研究結果が得られたのである。
【０００６】
この発明は、かかる研究結果に基づいて成されたものであって、
（１）Ｃｕ：０．０５〜２．０質量％、Ｉｎ：０．０５〜２．０質量％、Ａｌ：０．０１〜１．０質量％を含有し、残部がＡｇおよび不可避不純物からなる組成の銀合金からなる光記録媒体の反射膜形成用銀合金スパッタリングターゲット、に特徴を有するものである。
【０００７】
前記（１）記載のターゲットを用いてスパッタリングすることにより形成されたＡｇ反射膜はターゲットとほぼ同一の成分組成を有し、このスパッタリングすることにより形成されたＡｇ反射膜はレーザー光を長期間照射しても劣化しない耐熱性に優れたものであるから、この発明は、前記（１）記載のターゲットを用いてスパッタリングすることにより形成されたＡｇ反射膜をも含むものである。したがって、この発明は、
（２）Ｃｕ：０．０５〜２．０質量％、Ｉｎ：０．０５〜２．０質量％、Ａｌ：０．０１〜１．０質量％を含有し、残部がＡｇおよび不可避不純物からなる組成の銀合金からなる光記録媒体の反射膜、に特徴を有するものである。
【０００８】
この発明の銀合金反射膜を形成するためのスパッタリングターゲットは、原料として純度：９９.９９質量％以上のＡｇおよびいずれも純度：９９.９質量％以上のＣｕ、Ｉｎ，Ａｌを用意し、まず、Ａｇを高真空または不活性ガス雰囲気中で溶解し、得られた溶湯にＣｕ、Ｉｎ，Ａｌを所定の含有量となるように添加し、その後、真空または不活性ガス雰囲気中で鋳造してインゴットを作製し、これらインゴットを熱間加工したのち機械加工することにより製造することができる。
【０００９】
次に、この発明のＡｇ合金からなる反射膜およびこのＡｇ合金からなる反射膜を形成するためのスパッタリングターゲットにおける成分組成を前記の如く限定した理由を説明する。
【００１０】
Ｃｕ：
Ｃｕ成分は、Ａｇに固溶し、Ａｇ合金反射膜の再結晶化防止をさらに促進する成分であるが、Ｃｕを０．０５質量％未満含んでも格段の効果が得られず、一方、２．０質量％を越えて含有すると、スパッタにより形成されたＡｇ合金反射膜の熱伝導率が低下し、高速記録に支障をきたすようになるので好ましくない。したがって、Ａｇ合金反射膜およびこのＡｇ合金反射膜を形成するためのスパッタリングターゲットに含まれるこれら成分の含有量は０.０５〜２．０質量％(一層好ましくは０．２〜０．５質量％)に定めた。
【００１１】
Ｉｎ：
Ｉｎは、スパッタにより形成された膜中の結晶粒を微細化し、膜の表面粗さを小さくする効果、およびＡｇに固溶して結晶粒の強度を高め、結晶粒の再結晶粒化を防止し、スパッタにより形成された反射膜の反射率の低下を抑制する効果があるが、Ｉｎを０．０５質量％未満含んでも十分に結晶粒を微細化することと結晶粒の再結晶粒化を防止することができないので、光記録媒体に繰り返し記録、再生、消去を行うことによる反射膜の反射率の低下を抑止することができず、一方、Ｉｎが２．０質量％を越えて含有すると、反射率の低いＩｎの特性が現れるようになり、スパッタにより形成されたＡｇ合金反射膜の反射率が低下するので好ましくない。また、Ｉｎを２．０質量％を越えて含有すると、スパッタにより形成されたＡｇ合金反射膜の熱伝導率が低下し、高速記録に支障をきたすようになるので好ましくない。したがって、Ａｇ合金反射膜およびこのＡｇ合金反射膜を形成するためのスパッタリングターゲットに含まれるこれらＩｎの含有量は０．０５〜２．０質量％(一層好ましくは０．２〜１．０質量％)に定めた。
【００１２】
Ａｌ：
Ａｌは、ターゲットに含むことにより得られるスパッタ膜の結晶粒径の粗大化を防止し、さらにこのスパッタ膜をＡｇ合金反射膜として使用した場合に再結晶化防止をさらに促進する成分であるが、Ａｌを０．０１質量％未満含んでも格段の効果が得られず、一方、１．０質量％を越えて含有すると、光記録媒体の反射膜の要求特性であるＡｇ合金反射膜の反射率および熱伝導率が低下し、高速記録に支障をきたすようになるので好ましくない。したがって、Ａｇ合金反射膜およびこのＡｇ合金反射膜を形成するためのスパッタリングターゲットに含まれるＡｌの含有量は０.０１〜１．０質量％(一層好ましくは０．１〜０．５質量％)に定めた。      
【発明の効果】
【００１３】
上述のように、この発明の光記録媒体の反射膜形成用銀合金スパッタリングターゲットを用いて作製した反射膜は、従来の光記録媒体の反射膜形成用銀合金スパッタリングターゲットを用いて作製した反射膜に比べて、経時変化による反射率の低下が少なく、長期にわたって使用できる光記録媒体を製造することができ、メディア産業の発展に大いに貢献し得るものである。
【発明を実施するための最良の形態】
【００１４】
原料として純度：９９.９９質量％以上の高純度Ａｇ、いずれも純度：９９.９質量％以上のＣｕ、ＩｎおよびＡｌを用意し、まず、Ａｇを高周波真空溶解炉にて溶解したのちＣｕ、ＩｎおよびＡｌをＡｇ溶湯に添加し、溶解後炉内圧力が大気圧となるまでＡｒガスを充填したのち黒鉛製鋳型に鋳造することによりインゴットを作製し、得られたインゴットを６００℃、２時間加熱した後、熱間圧延し、機械加工することにより直径：１２５ｍｍ、厚さ：５ｍｍの寸法を有し、表１に示される成分組成を有する本発明ターゲット１〜１８、比較ターゲット１〜６および従来ターゲット１〜３を製造した。
【００１５】
これら表１に示される本発明ターゲット１〜１８、比較ターゲット１〜６および従来ターゲット１〜３をそれぞれ無酸素銅製のバッキングプレートにはんだ付けし、これを直流マグネトロンスパッタ装置に装着し、真空排気装置にて直流マグネトロンスパッタ装置内を１×１０-4Ｐａまで排気した後、Ａｒガスを導入して１．０Ｐａのスパッタガス圧とし、続いて直流電源にてターゲットに１００Ｗの直流スパッタ電力を印加し、前記ターゲットに対抗しかつ７０ｍｍの間隔を設けてターゲットと平行に配置した縦：３０ｍｍ、横：３０ｍｍ、厚さ：０．５ｍｍの無アルカリガラス基板と前記ターゲットの間にプラズマを発生させ、厚さ：１００ｎｍのＡｇ合金反射膜を形成した。
【００１６】
このようにして形成した厚さ：１００ｎｍのＡｇ合金反射膜について、下記の試験を行った。
（ａ）膜の熱伝導率試験
Ａｇ合金反射膜の比抵抗を四探針法により測定し、ウィーデマンフランツの法則に基づく式：κ＝２．４４×１０−８Ｔ／ρ（ただし、κ：熱伝導率、Ｔ：絶対温度、ρ：比抵抗）により比抵抗値から熱伝導率を計算により求め、その結果を表２に示した。
【００１７】
（ｂ）結晶粒の粗大化試験
Ａｇ合金反射膜の成膜直後の平均面粗さを走査型プローブ顕微鏡により測定してその結果を表２に示し、その後、形成したＡｇ合金反射膜を真空中、温度：２５０℃、３０分間保持したのち、再度同じ条件で表面粗さを測定し、その結果を表２に示して結晶粒の粗大化のしやすさを評価した。
ただし、走査型プローブ顕微鏡にはセイコーインスツルメンツ株式会社製ＳＰＡ−４００ＡＦＭを用い、1μｍ×1μｍの領域の平均面粗さ（Ｒａ）を測定した。平均面粗さはＪＩＳＢ０６０１で定義される中心線平均粗さを面に対して適用できるように三次元に拡張したものであり、次式で表されるものである。
Ｒａ＝1／Ｓ０∫∫｜Ｆ（Ｘ，Ｙ）−Ｚ０｜ｄＸｄＹ
ただし、Ｆ（Ｘ，Ｙ）：全測定データの示す面、
Ｓ０：指定面が理想的にフラットであると仮定したときの面積、
Ｚ０：指定面内のＺデータの平均値。
【００１８】
（ｃ）膜の耐食性試験
Ａｇ合金反射膜の成膜直後の反射率を分光光度計により測定してその結果を表２に示し、その後、形成したＡｇ合金反射膜を温度：８０℃、相対湿度：８５％の恒温恒湿槽にて２００時間保持したのち、再度同じ条件で反射率を測定した。得られた反射率データから、波長：４０５ｎｍおよび６５０ｎｍにおける各反射率を求め、その結果を表２に示して光記録媒体の反射膜として耐食性を評価した。
【００１９】
【表１】
2005203025.tif 000002
【００２０】
【表２】
2005203025.tif 000003
【００２１】
表１〜２に示される結果から、この発明の本発明ターゲット１〜１８を用いてスパッタリングを行うことにより得られた反射膜は、従来ターゲット１〜３を用いてスパッタリングを行うことにより得られた反射膜に比べて、温度：８０℃、相対湿度：８５％の恒温恒湿槽にて２００時間保持後の反射率の低下が少なく、熱伝導率に優れ、さらに結晶粒が粗大化しにくいことがわかる。しかし、この発明の範囲から外れてＣｕ，ＩｎおよびＡｌを含む比較ターゲット１〜６は、反射率が低下したり、熱伝導率が低下したり、さらに結晶粒が粗大化したりして好ましくない特性が現れることが分かる。